(57)【要約】【課題】本発明の課題は、低タフネス、低強度、低伸度、繊維構造が均一であって、製糸性が良好なポリエステルマルチフィラメントおよびその製造方法ならびに粘着テープ用基布を提供することにある。【解決手段】共重合成分を実質的に含まないポリエステルマルチフィラメントであって、固有粘度が０．６〜１．５、下記の式から算出されるタフネス（Ｔｆ）が６〜１５、伸度が５〜２０％、ウースター斑が１．５％以下であることを特徴とするポリエステルマルチフィラメント。【選択図】なし【特許請求の範囲】
【請求項１】
共重合成分を実質的に含まないポリエステルマルチフィラメントであって、固有粘度が０．６〜１．５、下記の式から算出されるタフネス（Ｔｆ）が６〜１５、伸度が５〜２０％、ウースター斑が１．５％以下であることを特徴とするポリエステルマルチフィラメント。
Ｔｆ＝強度（ｃＮ／ｄｔｅｘ）×（伸度）１／２（％）
【請求項２】
強度が１．０〜３．５ｃＮ／ｄｔｅｘであることを特徴とする請求項１に記載のポリエステルマルチフィラメント。
【請求項３】
ポリエステルを溶融紡糸後、冷却装置にて冷却・固化して油剤を付与し、１０００〜６０００ｍ／分で引き取られた高配向未延伸糸を１２０℃〜２５０℃で熱セットした後、１．２〜３．０倍で延伸することを特徴とする請求項１または２に記載のポリエステルマルチフィラメントの製造方法。
【請求項４】
請求項１または２に記載のポリエステルマルチフィラメントを少なくとも経糸に用いることを特徴とする粘着テープ用基布。
【発明の詳細な説明】
【技術分野】
【０００１】
本発明は低タフネス、低強度、低伸度、繊維構造が均一、製糸性が良好なポリエステルマルチフィラメントおよびその製造方法に関するものであり、さらに詳しくは手切れ性、工程通過性が良好な粘着テープ用基布に関するものである。
【背景技術】
【０００２】
近年、粘着テープが梱包材料として汎用されているが該テープの要求特性の一つとしては低タフネスが求められており、経糸のタフネスが１５を越えると高強度もしくは高伸度となり過ぎて、引裂きがたく、無理に引裂くと経糸および接着剤が露出し切口が汚くなる。
【０００３】
従来、粘着テープ用基布として経・緯糸にレーヨンスフによりなる紡績糸、またはビニロン繊維を用いたものが用いられているが、両者はいずれも前記の伸張特性を満足するものである。しかしながら、レーヨンスフからなる紡績糸では、湿潤時の強度が乾湿時に比べ４５〜５５％に低下すること、基布に厚み斑があること、表面がフラットでないこと、接着剤である樹脂の付着量が課題になり易い等の欠点があり、また、ビニロン繊維は素材が高価であり、製造工程が繁雑、さらに湿潤時強力も７０〜８０％に低下する等の欠点を有する。
【０００４】
上記問題を改善する方法としてポリエチレンテレフタレートにポリスルフォン系化合物を０．５〜２０重量％添加した組成物を溶融紡糸して得た未延伸糸を延伸することにより得られる弱糸の製造方法（特許文献１）が提案されている。特許文献１では共重合ポリエステル未延伸糸を延伸・熱処理することにより、強度（ｇ／ｄ）×（伸度）１／２（％）の値（Ｔｆ）が５〜１５となる弱糸が得られるとしている。しかしながら、製糸性不良や、コストアップ等の問題を有していた。
【０００５】
そこで、３０００ｍ／分以上の速度で紡糸巻取りされたポリエステル系高配向未延伸糸を熱処理することにより厚み斑がない、高品位の粘着テープ用基布を得る技術（特許文献２）が提案されている。特許文献２によれば高配向未延伸糸を延伸・熱処理することにより、Ｔｆが１７〜２３の粘着テープ用基布が得られるとしている。しかしながら、実施例に示されているポリエチレンテレフタレート繊維の伸度は最低でも１９％であり、当該技術の粘着テープ用繊維は良好な手切れ性を満足させるものではなかった。
【０００６】
また、長さ方向に太細があり、且つ太細比（デニール比）が２．０以上であるフィラメントからなるマルチフィラメント糸条であって、糸条としては、ノーマルテストで得られるスペクトログラフ上の周期５０ｃｍでの値（Ｐ５０）が最大値（Ｐｍａｘ）の１／２以下であり、且つ破断強度が２．０ｇ／ｄｅ以下、破断伸度が２５％以下であることを特徴とするポリエステル繊維を用いることにより、手切れ性が良好な粘着テープを得る技術（特許文献３）が提案されている。特許文献３によれば油剤を付与する際に油分量を少量にし、延伸倍率を低倍にすることにより長手方向に太細がある繊維が得られるとしている。しかしながら、該方法は油分量が少ないことにより製糸性に劣っており、さらには実施例に示されているポリエステル繊維の伸度は最低でも２０．４％であり、当該技術の粘着テープ用繊維は良好な手切れ性を満足させるものではなかった。
【０００７】
さらに、測定周波数１１０Ｈｚにおける力学的損失正接（ｔａｎδ）が最大を示す温度Ｔｍａｘが１２０℃以下であり、伸度が１０〜２３％、タフネスが１３〜２０、沸水収縮率が６％以下であるポリエステル繊維を少なくとも経糸として用いてなる引裂き性に優れた粘着テープ用基布を得る技術（特許文献４）が提案されている。特許文献４によれば紡糸速度および加熱筒の長さと内温を適正化することにより、引き裂き性に優れた粘着テープ用基布が得られるとしている。しかしながら、該方法で得られる繊維の強度は最低でも３．２ｇ／ｄであり、当該技術の粘着テープ用基布は良好な手切れ性を満足させるものではなかった。
【特許文献１】特開昭５８−８１６４７号公報（特許請求の範囲）
【特許文献２】特開昭６１−２１８６７６号公報（特許請求の範囲）
【特許文献３】特開昭６２−２９９５１２号公報（特許請求の範囲）
【特許文献４】特開昭６２−２８４３６号公報（特許請求の範囲）
【発明の開示】
【発明が解決しようとする課題】
【０００８】
本発明の課題は、上述した従来技術の有する問題点を鑑み、低タフネス、低強度、低伸度、繊維構造が均一であって、製糸性が良好なポリエステルマルチフィラメントおよびその製造方法ならびに粘着テープ用基布を提供することにある。
【課題を解決するための手段】
【０００９】
本発明は、上述した従来技術における問題の解決を課題として検討した結果、達成したものであり、本発明によれば、共重合成分を実質的に含まないポリエステルマルチフィラメントであって、固有粘度が０．６〜１．５、下記の式から算出されるタフネス（Ｔｆ）が６〜１５、伸度が５〜２０％、ウースター斑が１．５％以下であることを特徴とするポリエステルマルチフィラメントが得られる。
【００１０】
なお、本発明に用いられるポリエステルマルチフィラメントは強度が１．０〜３．５ｃＮ／ｄｔｅｘであることが好ましい条件としてあげられ、該繊維を製造する方法としては、ポリエステルを溶融紡糸後、冷却装置にて冷却・固化して油剤を付与し、１０００〜６０００ｍ／分で引き取られた高配向未延伸糸を１１０℃〜２５０℃で熱セットした後、１．２〜３．０倍で延伸することが好ましい条件としてあげられ、粘着テープ用基布に適応した場合に最良の効果を発現する。
【発明の効果】
【００１１】
本発明は低タフネス、低強度、低伸度、繊維構造が均一、製糸性が良好なポリエステルマルチフィラメントを用いることにより、手切れ性、工程通過性が良好な粘着テープ用基布を得ることができる。
【発明を実施するための最良の形態】
【００１２】
以下に、本発明を具体的に説明する。
【００１３】
本発明の繊維は、粘着テープ用基布として低タフネスや乾湿時の強度変化が少ない等の特性を得るためにポリエステル繊維であることが必須である。
【００１４】
本発明におけるポリエステルとしては、ポリエチレンテレフタレート、ポリトリメチレンテレフタレート、ポリブチレンテレフタレート、ポリシクロヘキサンジメチレンテレフタレート、ポリエチレン−２，６−ナフタレンジカルボキシレート、ポリ乳酸またはそれらの共重合体などが挙げられる。この中でも、好ましくはポリエチレンテレフタレートまたはその共重合体である。また、ポリエステル繊維には、本発明の効果を阻害しない範囲、好ましくは１０重量％以下であれば、顔料、難燃剤、艶消剤、滑剤等の各種添加剤や異種ポリマを含有していても良い。また、本発明におけるポリエステルは強重合成分を実質的に含まないことが必要である。実質的に含まないとは共重合成分が１重量％以下であり、共重合成分としては２官能までの共重合化合物であることが好ましい。２官能の共重合化合物としては、テレフタル酸成分の一部を他の２官能性カルボン酸成分で置換したポリエステルであり、例えば、イソフタル酸、ナフタレンジカルボン酸、ジフェニルジカルボン酸、ジフェノキシエタンジカルボン酸、β−オキシエロキシ安息香酸、ｐ−オキシ安息香酸、アジピン酸、セバシン酸、１，４−シクロヘキサンジカルボン酸の如き芳香族、脂肪酸および脂官族の２官能性カルボン酸を挙げることができる。
【００１５】
本発明のポリエステルマルチフィラメントの単糸断面は、丸断面以外にも、異型断面であっても良く、異形断面形状としては扁平型、三角型、Ｃ型、Ｙ型、団子型、中空型、あるいはそれらの組合せ等を例示することができるがこれに限られるものではない。
【００１６】
本発明のポリエステルマルチフィラメントは、固有粘度（ＩＶ）が０．６〜１．５であることが必要である。固有粘度が０．６未満では、繊維製造工程での溶融紡糸時にフィラメント間で互いに融着を起こし、安定した紡糸ができず、糸切れが多発するとともに、製品製造工程でも毛羽発生や糸切れなどのトラブルが多発する可能性がある。また、固有粘度が１．５より高いと溶融紡糸時の吐出圧力上昇によるトラブルが発生しやすくなる。また、安定した製糸性および低タフネスを得るために０．６〜１．１のポリエステルマルチフィラメントであることがより好ましい。
【００１７】
本発明のポリエステルマルチフィラメントのタフネス（Ｔｆ）は６〜１５であることが最も重要であり、７〜１３であることが好ましい。タフネスが６未満では粘着テープ用基布として用いたときの手切れ性は良好となるものの、繊維製造工程で安定した紡糸ができず、さらに製品製造工程で糸切れ等が多発し、製織が困難となる。また、タフネスが１５より大きいと、粘着テープの引き裂きが容易でなくなり、該粘着テープを使っての作業性が低下し、またその切り口にほつれが生じ、美しい切り口となり得ない。
【００１８】
また、伸度は５〜２０％であることが必要であり、７〜１８％であることが好ましい。また強度は１．０〜３．５ｃＮ／ｄｔｅｘであることが好ましく、１．５〜３．０ｃＮ／ｄｔｅｘであることがより好ましい。通常、未延伸糸を延伸する場合、低強度糸を得る目的で延伸比を低くすると伸度が高くなり、逆に低伸度糸を得る目的で延伸比を高くすると強度が高くなり、上記のタフネスを達成することが困難となる。また、強度が１．０ｃＮ／ｄｔｅｘ未満、もしくは伸度が５％未満の場合には製品製造工程での糸切れ等が多発し、製織が困難であり、強度が３．５ｃＮ／ｄｔｅｘより大きい、もしくは伸度が２０％より大きい場合は粘着テープの引き裂きが容易でなくなり、該粘着テープを使っての作業性が低下し、またその切り口にほつれが生じ、美しい切り口となり得ない。
【００１９】
本発明のポリエステルマルチフィラメントは、ポリエステルを溶融紡糸後、冷却装置にて冷却・固化して油剤を付与し、１５００〜６０００ｍ／分、好ましくは２０００〜５０００ｍ／分で引き取られた高配向未延伸糸を１２０℃〜２５０℃、好ましくは１４０〜２２０℃で熱セットした後、１．２〜３．０倍、好ましくは１．５〜２．５倍で延伸することが好ましい。この工程は一旦引き取った高配向未延伸糸を、別工程にて熱セットした後、延伸する２段プロセスでも、全工程を一括で行なう一段プロセスでもよい。１５００〜６０００ｍ／分で引き取られた高配向未延伸糸を上述の温度にて熱セットすることにより、架橋点のような分子鎖拘束構造を熱結晶化により形成し、それをさらに延伸することで、非晶部の分子鎖がほとんど引き揃えられることなく、切断しながら伸張することとなる。それにより、得られた繊維は低強度、低伸度の低タフネス繊維となる。
【００２０】
また、本発明のポリエステルマルチフィラメントはウースター斑（Ｕ％）が１．５％以下であることが必要であり、１．２％以下であることが好ましい。ウースター斑が大きい場合には、粘着テープ用基布として用いた際に、繊維の細い部分に応力が集中し、粘着テープの手切れ性が良好になることが知られている。しかし、その方法では繊維製造工程での製糸性を最も大きく左右する延伸点を各単糸で異ならせることや、延伸ローラの温度を変化させるなどの方法を取ることが必要であり、製糸製造工程が繁雑となるだけではなく、製糸性を大きく悪化させる。ウースター斑が１．５％以下では通常の延伸方法が採用でき、一般的な装置を用いることができ、なおかつ優れた製糸性を得ることが可能となる。
【００２１】
さらに、本発明のポリエステルマルチフィラメントは総繊度が３０〜２００ｄｔｅｘであることが好ましく、５０〜１５０ｄｔｅｘであることがより好ましい。３０ｄｔｅｘ未満では経糸密度を４０〜７０本／インチとした場合、基布強度が粘着テープ用基布としては低すぎて実用的ではない。２００ｄｔｅｘを越えると逆に引裂き強力が高すぎて好ましくない。
【００２２】
次に、本発明のポリエステルマルチフィラメントおよびそれを用いた粘着テープ用基布の製造方法の一例を説明するが、ポリエステルマルチフィラメントの製造方法はこれに限られるものではない。
【００２３】
重合工程により上述の固有粘度に調整されたポリエステルチップを溶融紡糸装置に供給し溶融ポリマとする。溶融紡糸装置はエクストルーダー型、プレッシャーメルター型のどちらでも使用できる。続いて溶融ポリマは紡糸口金に送られ紡糸される。紡糸した糸条は、冷風等の冷却装置にて冷却・固化した後に油剤を付与され、１０００〜６０００ｍ／分で回転する引き取りローラに捲回し一旦巻き取った後、１２０〜２５０℃のローラにて熱セットし、１段以上で延伸し、巻取り機にて巻取る。または引き取り後に連続して熱処理、熱延伸を施し、巻取り機にて巻取る。延伸倍率は、１．２〜３．０倍の範囲でそれぞれ行う。かくして、本発明の粘着テープ用基布として使用されるポリエステルマルチフィラメントが得られる。
【００２４】
本発明のポリエステルマルチフィラメントを少なくとも経糸に使用した粘着テープ用基布は、上述したポリエステルマルチフィラメントを常法によって製織することにより得られる。まず経糸用のポリエステルマルチフィラメントをクリールに並べて、整経を経てビームに巻き、経糸の準備をおこなう。続いて経糸を織機のオサに通し、緯糸を打ち込んで織物を仕立てる。織機はシャトル織機、エアジェットルーム織機、ウォータジェットルーム織機、レピア織機、グリッパシャトル織機などの種類があるがいずれの織機で製造しても良い。また製織の際に撚糸された経糸、緯糸にそれぞれ繊度などが異なる複数種のフィラメントを使用しても差し支えないが、工程の簡略さの点からは同一の糸を使用することが好ましい。また緯糸の打ち込み方により、平織、斜文織（ツイル）、朱子織（サテン）などのいくつかの方法があるが目的に応じていずれをも選ぶことができる。
【００２５】
このようにして得た基布は、次いで樹脂加工される。一般にはポリエチレン樹脂等をフィルム状に溶融押出し、これを一方の面にラミネートする。さらに、ラミネート後の樹脂表面に離型剤を塗布し、また樹脂のラミネート側とは反対側の基布面に接着剤を塗布することにより粘着テープが完成する。
【実施例】
【００２６】
以下、実施例によって本発明の態様を更に詳しく説明する。明細書本文および実施例に用いた特性の定義及び測定法は次の通りである。
【００２７】
（１）総繊度
ＪＩＳ  Ｌ−１０１３（１９９９）８．３．１正量繊度ａ）Ａ法に従って、所定荷重５ｍＮ／ｔｅｘ×表示テックス数、所定糸長９０ｍで測定した。
【００２８】
（２）強度・伸度
試料を気温２０℃、湿度６５％の温調室において、オリエンテック社製“テンシロン”（ＴＥＮＳＩＬＯＮ）ＵＣＴ−１００でＪＩＳ  Ｌ１０１３（１９９９）８．５．１標準時試験に示される定速伸長条件で測定した。試長２５０ｍｍ、引張速度３００ｍｍ／分の条件で測定を行った。試験回数は１０回とした。なお、伸度はＳ−Ｓ曲線における最大強力を示した点の伸びから求めた。強度は強力を測定した試料の総繊度で除した値である。
【００２９】
（３）タフネス（Ｔｆ）
上記の方法で測定された強度・伸度から下式にて計算した。
Ｔｆ＝強度（ｃＮ／ｄｔｅｘ）×（伸度）１／２（％）
【００３０】
（４）固有粘度（ＩＶ）
オルソクロロフェノール１００ｍｌに対し試料８ｇを溶解した溶液の相対粘度ηをオストワルド式粘度計を用いて２５℃で測定し、ＩＶ＝０．０２４２η＋０．２６３４の近似式によって求めた。
【００３１】
（５）ウースター斑
ｚｅｌｌｗｅｇｅｒ ｕｓｔｅｒ社製 ＵＳＴＥＲ ＴＥＳＴＥＲ IIIを用いて試料長：３００ｍ、測定糸速度：１００ｍ／ｍｉｎ、を１２．５％ＨＩで８サンプル測定した。８サンプルの繊維長手方向の太さの変動をそれぞれ求め、その平均値を用いた。
【００３２】
（６）製糸性
糸を製糸する際、１ｔあたりの製糸糸切れ回数を評価した。
【００３３】
（７）高次加工性
２４時間あたりの織機の停止回数を評価した。
【００３４】
（８）手切れ性
粘着テープの手切れ性を下の基準により評価した。
◎：手切れ性が良好であり、切り口がきれいでほつれがない
○：手切れ性は良いが、ところどころ切り口にほつれや樹脂の露出がある。
△：手切れ性に劣り、切り口にほつれがあり、樹脂が露出する。
×：切れない、またはかなり伸びてから切断する。
【００３５】
［実施例１］
高純度テレフタル酸とエチレングリコールにアンチモン系触媒を添加し、減圧下において２８５℃まで徐々に加熱し所定の攪拌トルクとなった時点で反応系を窒素パージし常圧に戻し重縮合反応を停止した。次いで得られたポリマを冷水中に押し出しカッティングすることでポリエチレンテレフタレートのペレットを作製した。得られたペレットを１３０℃にて３時間の予備結晶化を行った後、真空下２３０℃にて１０時間の固相重合を行い高粘度のポリエチレンテレフタレートを製造した。
【００３６】
上記ポリエチレンテレフタレートのペレットを３００℃でエクストルーダー式押し出し機に連続的に供給し連続的に溶融した。溶融ポリマを３００℃の配管に通して、ギアポンプにて総繊度が１００ｄｔｅｘとなるように計量した後、３００℃の紡糸パックに導き、パック内では２０ミクロンカットのフィルターを通過させ、Ｌ／Ｄ＝２．０の吐出孔を有する紡糸口金から溶融吐出した。
【００３７】
紡出糸条を口金下に設けた長さ２０ｃｍ、雰囲気温度３００℃の加熱筒を通過させた後、環状チムニーを用いて３０℃の冷風を３０ｍ／分の速度で固化させ、油剤ローラにて非含水系油剤（三洋化成製、ＳＡＢ−５Ｌ）を０．７ｗｔ％付与した。
【００３８】
油剤を付与した糸条を２０００ｍ／分の表面速度を有する第１ローラ（９０℃）で引き取った後、連続して延伸工程に供した。
【００３９】
第１ローラを通過した糸条を、速度２１００ｍ／分の第２ローラ（２００℃）、速度４８００ｍ／分の第３ローラ（１１５℃）、速度４５６０ｍ／分の第４ローラ（非加熱）に連続して供することにより総延伸倍率２．４倍で延伸を行なった後、交絡処理装置により１．５ｋｇ／ｃｍ２の高圧空気を噴射して、ワインダーにより巻き取った。なお、第２ローラの温度が熱セット温度である。かくして、１００ｄｔｅｘ−３４ｆｉｌのポリエステルマルチフィラメントを得た。得られた繊維は、固有粘度（ＩＶ）０．９４、強度２．５ｃＮ／ｄｔｅｘ、伸度１０％、タフネス７．９、ウースター斑が０．７％であり、低タフネス糸として良好な糸物性を示した。
【００４０】
得られた繊維をクリールに並べ、ウォータージェット織機により経５０本／インチ、緯２６本／インチの平織物を製織し、生機を得た。この生機を基布として、厚さ５０μｍのポリエチレンフィルムを溶融押出して基布と張り合わせてラミネート加工した。次にラミネートされた基布の裏側に離型剤を、裏側にアクリル酸樹脂系接着剤を付与し、粘着テープを得た。得られた粘着テープ用基布は手切れ性に優れるものであった。繊維および基布の特性をまとめて表１に示す。
【００４１】
［実施例２］
第１ローラの速度を４０００ｍ／分とし、総延伸倍率を１．３倍とした以外は実施例１と同様に行った。得られた繊維は、強度３．４ｃＮ／ｄｔｅｘ、伸度１４％、タフネス１２．７であり、低タフネス糸として良好な糸物性を示した。また、粘着テープ用基布としては、多少樹脂の露出があるものの手切れ性に優れるものであった。繊維および基布の特性をまとめて表１に示す。
【００４２】
［実施例３］
第１ローラの速度を１０００ｍ／分とし、総延伸倍率を２．９倍とした以外は実施例１と同様に行った。得られた繊維は、強度２．２ｃＮ／ｄｔｅｘ、伸度１５％、タフネス８．５であり、低タフネス糸として良好な糸物性を示した。また、粘着テープ用基布としても手切れ性に優れるものであった。繊維および基布の特性をまとめて表１に示す。
【００４３】
［実施例４］
第２ローラの温度を１５０℃にし、総延伸倍率を２．９倍とした以外は実施例１と同様に行なった。得られた繊維は強度２．６ｃＮ／ｄｔｅｘ、伸度１９％、タフネス１１．３であり、低タフネス糸として良好な糸物性を示した。また、粘着テープ用基布としても手切れ性に優れるものであった。繊維および基布の特性をまとめて表１に示す。
【００４４】
［実施例５］
第２ローラの温度を２３０℃にしたこと、総延伸倍率を１．８倍とした以外は実施例１と同様に行なった。得られた繊維は、強度３．４ｃＮ／ｄｔｅｘ、伸度９％、タフネス１０．２であり、低タフネス糸として良好な糸物性を示した。また、粘着テープ用基布としても手切れ性に優れるものであった。繊維および基布の特性をまとめて表１に示す。
【００４５】
［実施例６］
固相重合を行なわず、冷水中に押し出され、カッティングされたポリエチレンテレフタレートのペレットを乾燥後にそのまま用いた以外は実施例１と同様に行なった。得られた繊維はＩＶ０．６９、強度２．３ｃＮ／ｄｔｅｘ、伸度１２％、タフネス８．０であり、低タフネス糸として良好な糸物性を示した。また、粘着テープ用基布としても手切れ性に優れるものであった。繊維および基布の特性をまとめて表１に示す。
【００４６】
［実施例７］
固相重合を１５時間とした以外は実施例１と同様に行った。得られた繊維はＩＶ１．１７、強度３．０ｃＮ／ｄｔｅｘ、伸度１０％、タフネス９．５であり、低タフネス糸として良好な糸物性を示した。また、粘着テープ用基布としても手切れ性に優れるものであった。繊維および基布の特性をまとめて表１に示す。
【００４７】
【表１】
2009242952.tif 000002
【００４８】
［比較例１］
第２ローラ（１５０℃）、第３ローラ（２００℃）で延伸した以外は実施例１と同様に行なった。得られた繊維は、強度６．７ｃＮ／ｄｔｅｘ、伸度２０％、タフネス３０であり、粘着テープ用原糸としては高強度のものであった。また、粘着テープとしての手切れ性は高強度繊維の影響により悪いものであった。繊維および基布の特性をまとめて表２に示す。
【００４９】
［比較例２］
Ｌ／Ｄ＝１．２の口金孔を使用した以外は実施例１と同様に行なった。得られた繊維は、ウースター斑１．８、強度２．８ｃＮ／ｄｔｅｘ、伸度１１％、タフネス９．３であり、低タフネス糸であったが、製糸糸切れが３０回／ｔ発生し、製糸性不良であった。また、製織時の停機も多かった。繊維および基布の特性をまとめて表２に示す。
【００５０】
［比較例３］
第１ローラの速度を４０００ｍ／分として、そのまま巻き取った高配向未延伸糸を使用した。伸度が高く粘着テープ用基布としては手切れ性に劣るものであった。繊維および基布の特性をまとめて表２に示す。
【００５１】
［比較例４］
第２ローラの温度を１００℃にした以外は実施例１と同様に行なった。得られた繊維は強度２．２ｃＮ／ｄｔｅｘ、伸度５０％、タフネス１５．６であった。低タフネスではあったが、熱セット温度がポリエチレンテレフタレートの結晶化温度以下であることにより、結晶化が進行しておらず、非晶部分が多く存在する繊維となった。それにより、粘着テープ用基布としても手切れ性に劣るものであった。繊維および基布の特性をまとめて表２に示す。
【００５２】
【表２】
2009242952.tif 000003